ДИЭЛЕКТРИЧЕСКОЕ ЗЕРКАЛО

1. Диэлектрическое зеркало, включающее в себя стеклянную подложку, несущую покрытие, при этом покрытие содержит по ходу от стеклянной подложки:
первый прозрачный диэлектрический слой с высоким показателем преломления, содержащий оксид ниобия и/или оксид титана, при этом первый прозрачный диэлектрический слой с высоким показателем преломления имеет толщину около 70-140 нм;
второй прозрачный диэлектрический слой с низким показателем преломления, содержащий оксид кремния, при этом второй прозрачный диэлектрический слой с низким показателем преломления имеет толщину около 30-140 нм;
третий прозрачный диэлектрический слой с высоким показателем преломления, содержащий оксид ниобия и/или оксид титана;
четвертый прозрачный диэлектрический слой с низким показателем преломления, содержащий оксид кремния;
пятый прозрачный диэлектрический слой с высоким показателем преломления, содержащий оксид ниобия и/или оксид титана;
в котором первый прозрачный диэлектрический слой с высоким показателем преломления, содержащий оксид ниобия и/или оксид титана, по меньшей мере на 10 нм толще, чем один или оба из (а) третьего прозрачного диэлектрического слоя с высоким показателем преломления, содержащего оксид ниобия и/или оксид титана, и/или (b) пятого прозрачного диэлектрического слоя с высоким показателем преломления, содержащего оксид ниобия и/или оксид титана;
в котором покрытие не содержит никакого металлического отражающего слоя на основе Al или Ag; и
при этом диэлектрическое зеркало имеет (i) отражательную способность в видимой области на стороне пленки или отражательную способность в видимой области на стороне стекла около 50-90% и (ii) пропускание в видимой области около 10-40%, и
при этом отражательная способность в видимой области на стороне стекла зеркала по меньшей мере на около 30% выше или по меньшей мере на около 30% ниже, чем отражательная способность в видимой области на стороне пленки зеркала.
2. Зеркало по п. 1, в котором первый прозрачный диэлектрический слой с высоким показателем преломления, содержащий оксид ниобия и/или оксид титана, по меньшей мере на 10 нм толще, чем оба третий прозрачный диэлектрический слой с высоким показателем преломления и пятый прозрачный диэлектрический слой с высоким показателем преломления.
3. Зеркало по любому предшествующему пункту, в котором первый прозрачный диэлектрический слой с высоким показателем преломления, содержащий оксид ниобия и/или оксид титана, по меньшей мере на 25 нм толще, чем один или оба из третьего прозрачного диэлектрического слоя с высоким показателем преломления и/или пятого прозрачного диэлектрического слоя с высоким показателем преломления.
4. Зеркало по любому предшествующему пункту, в котором первый прозрачный диэлектрический слой с высоким показателем преломления, содержащий оксид ниобия и/или оксид титана, по меньшей мере на 25 нм толще, чем оба третий прозрачный диэлектрический слой с высоким показателем преломления и пятый прозрачный диэлектрический слой с высоким показателем преломления.
5. Зеркало по любому предшествующему пункту, также содержащее корректирующий симметрию слой, расположенный между третьим прозрачным диэлектрическим слоем с высоким показателем преломления и пятым прозрачным диэлектрическим слоем с высоким показателем преломления.
6. Зеркало по п. 5, в котором корректирующий симметрию слой содержит NiCr.
7. Зеркало по п. 6, в котором корректирующий симметрию слой, содержащий NiCr, является по меньшей мере частично оксидированным.
8. Зеркало по любому из пп. 5-7, в котором корректирующий симметрию слой расположен между и контактирует с третьим прозрачным диэлектрическим слоем с высоким показателем преломления и четвертым прозрачным диэлектрическим слоем с низким показателем преломления, содержащим оксид кремния.
9. Зеркало по любому из пп. 5-7, в котором корректирующий симметрию слой расположен между и контактирует с пятым прозрачным диэлектрическим слоем с высоким показателем преломления и четвертым прозрачным диэлектрическим слоем с низким показателем преломления, содержащим оксид кремния.
10. Зеркало по любому предшествующему пункту, в котором стеклянная подложка представляет собой подложку из серого стекла.
11. Зеркало по любому предшествующему пункту, в котором первый прозрачный диэлектрический слой с высоким показателем преломления содержит оксид ниобия.
12. Зеркало по любому предшествующему пункту, в котором третий прозрачный диэлектрический слой с высоким показателем преломления содержит оксид ниобия.
13. Зеркало по любому предшествующему пункту, в котором пятый прозрачный диэлектрический слой с высоким показателем преломления содержит оксид ниобия.
14. Зеркало по любому предшествующему пункту, в котором третий прозрачный диэлектрический слой с высоким показателем преломления имеет толщину около 30-80 нм.
15. Зеркало по любому предшествующему пункту, в котором четвертый прозрачный диэлектрический слой с низким показателем преломления, содержащий оксид кремния, имеет толщину около 40-120 нм.
16. Зеркало по любому предшествующему пункту, в котором пятый прозрачный диэлектрический слой с высоким показателем преломления имеет толщину около 30-80 нм.
17. Зеркало по любому предшествующему пункту, в котором первый прозрачный диэлектрический слой с высоким показателем преломления непосредственно контактирует со стеклянной подложкой.
18. Зеркало по любому из пп. 1-16, также содержит слой, содержащий нитрид кремния, расположенный между и контактирующий со стеклянной подложкой и первым прозрачным диэлектрическим слоем с высоким показателем преломления.
19. Зеркало по любому предшествующему пункту, в котором второй прозрачный диэлектрический слой с низким показателем преломления, содержащий оксид кремния, расположен между и непосредственно контактирует с первым и третьим прозрачными диэлектрическими слоями с высокими показателями преломления.
20. Зеркало по любому предшествующему пункту, в котором первый, второй, третий, четвертый и пятый слои представляют собой осажденные распылением слои.
21. Зеркало по любому предшествующему пункту, в котором каждый из второго и четвертого прозрачных диэлектрических слоев с низкими показателями преломления, содержащих оксид кремния, легирован алюминием.
22. Зеркало по любому предшествующему пункту, в котором каждый из первого, третьего и пятого прозрачных диэлектрических слоев с высокими показателями преломления имеет показатель преломления от около 2,15 до 2,5.
23. Зеркало по любому предшествующему пункту, в котором каждый из второго и четвертого прозрачных диэлектрических слоев с низкими показателями преломления, содержащих оксид кремния, имеет показатель преломления от около 1,4 до 1,7.
24. Зеркало по любому предшествующему пункту, в котором каждый из второго и четвертого прозрачных диэлектрических слоев с низкими показателями преломления, содержащих оксид кремния, (i) тоньше, чем первый прозрачный диэлектрический слой с высоким показателем преломления, и (ii) толще, чем по меньшей мере один из третьего и пятого прозрачных диэлектрических слоев с высокими показателями преломления.
25. Зеркало по любому предшествующему пункту, при этом зеркало термически закалено.
26. Зеркало по любому предшествующему пункту, при этом зеркало имеет нейтральные значения а* и b* цвета при отражении на стороне стекла, при этом каждое из значений а* и b* при отражении на стороне стекла составляет от около -2 до +2.
27. Зеркало по любому предшествующему пункту, при этом зеркало имеет нейтральные значения а* и b* цвета при отражении на стороне пленки, при этом каждое из значений а* и b* при отражении на стороне пленки составляет от около -2 до +2.
28. Диэлектрическое зеркало, включающее в себя подложку, несущую покрытие, при этом покрытие содержит по ходу от подложки:
первый диэлектрический слой, имеющий толщину около 70-140 нм и показатель (n) преломления от около 2,15 до 2,5;
второй диэлектрический слой, содержащий оксид кремния;
третий диэлектрический слой, имеющий показатель преломления от около 2,15 до 2,5;
четвертый диэлектрический слой, содержащий оксид кремния;
пятый диэлектрический слой, имеющий показатель преломления от около 2,15 до 2,5;
в котором первый диэлектрический слой по меньшей мере на 10 нм толще, чем один или оба из третьего диэлектрического слоя и/или пятого диэлектрического слоя;
в котором покрытие не содержит никакого металлического отражающего слоя; и
при этом зеркало имеет отражательную способность в видимой области на стороне пленки и/или отражательную способность в видимой области на стороне стекла около 50-90% и пропускание в видимой области около 10-50%.
29. Зеркало по п. 28, в котором по меньшей мере один из первого, третьего и пятого диэлектрических слоев содержит оксид ниобия.
30. Зеркало по п. 28, в котором по меньшей мере один из первого, третьего и пятого диэлектрических слоев содержит оксид титана.
31. Зеркало по п. 28, в котором первый диэлектрический слой по меньшей мере на 10 нм толще, чем оба третий и пятый диэлектрические слои.
32. Зеркало по п. 28, в котором покрытие состоит по существу из первого, второго, третьего, четвертого и пятого слоев.
33. Зеркало по п. 28, в котором каждый из второго и четвертого диэлектрических слоев, содержащих оксид кремния, (i) тоньше, чем первый диэлектрический слой, и (ii) толще, чем оба третий и пятый диэлектрические слои.
34. Зеркало по п. 28, при этом зеркало имеет нейтральные значения а* и b* цвета при отражении на стороне стекла и при отражении на стороне пленки, при этом каждое из значений а* и b* при отражении на стороне стекла и стороне пленки составляет от около -2 до +2.
35. Зеркало по п. 28, при этом зеркало также содержит слой, содержащий нитрид кремния, расположенный между подложкой и первым диэлектрическим слоем.
36. Диэлектрическое зеркало, включающее в себя подложку, несущую покрытие, при этом покрытие содержит по ходу от подложки:
первый диэлектрический слой, имеющий показатель (n) преломления от около 2,15 до 2,5;
второй диэлектрический слой, содержащий оксид кремния;
третий диэлектрический слой, имеющий показатель преломления от около 2,15 до 2,5;
четвертый диэлектрический слой, содержащий оксид кремния;
пятый диэлектрический слой, имеющий показатель преломления от около 2,15 до 2,5;
в котором первый диэлектрический слой по меньшей мере на 20 нм тоньше, чем один или оба из третьего диэлектрического слоя и/или пятого диэлектрического слоя; и
в котором покрытие не содержит никакого металлического отражающего слоя.
37. Зеркало по п. 36, при этом зеркало имеет отражательную способность в видимой области на стороне пленки и/или отражательную способность в видимой области на стороне стекла около 40-90% и пропускание в видимой области около 20-60%.
38. Зеркало по п. 36, в котором по меньшей мере один из первого, третьего и пятого диэлектрических слоев содержит оксид ниобия.
39. Зеркало по п. 36, в котором по меньшей мере один из первого, третьего и пятого диэлектрических слоев содержит оксид титана.
40. Зеркало по п. 36, в котором первый диэлектрический слой по меньшей мере на 20 нм тоньше, чем оба третий и пятый диэлектрические слои.
41. Зеркало по п. 36, в котором второй диэлектрический слой, содержащий оксид кремния, (i) толще, чем первый диэлектрический слой, и (ii) тоньше, чем каждый из третьего и пятого диэлектрических слоев.
42. Зеркало по п. 36, в котором отражательная способность в видимой области на стороне стекла и стороне пленки зеркала является по существу одинаковой.
43. Зеркало по п. 36, при этом зеркало имеет нейтральные значения а* и b* цвета при отражении на стороне стекла и/или стороне пленки, при этом каждое из значений а* и b* при отражении на стороне стекла и/или стороне пленки составляет от около -2 до +2.
44. Зеркало по п. 36, при этом зеркало также содержит слой, содержащий нитрид кремния, расположенный между подложкой и первым диэлектрическим слоем.
45. Зеркало по п. 36, в котором первый диэлектрический слой по меньшей мере на 40 нм тоньше, чем оба третий диэлектрический слой и пятый диэлектрический слой.